도 1 은 본 발명 의 상기 방법 에 따른 주석산 화물 나노 입자 의 제조 공정 의 흐름 도 를 나타낸다 . 도 1 을 참조 하 면서 제조 방법 을 설명 한다 . 먼저 금속 주석 을 원료 로 사용 하 여 주석산 화물 나노 입자 를 제조 하 는 것 을 특징 으로 한다 . 촉매 인 카르복시기 를 1 개 이상 2 개 이하 를 포함 하 며 탄소 의 개수 가 8 개 이하 인 화합물 을 금속 주석 의 1 % ~ 300 % 의 양 으로 첨가 하 여 극성 용매 에 용해 한 제 1 용액 을 제조 하 는 촉매 용해 단계 를 포함 하 고 ( S 1 ) , 금속 주석 을 투입 시키 는 단계 를 포함 하 며 ( S 2 ) , 질산 혹은 황산 을 1 분당 1 ~ 50 mL 의 속도 로 제 1 용액 에 가하 여 Sn ( OH ) x 를 침전 시키 는 표면 반응 단계 를 포함 한다 ( S 3 ) . 상기 용액 의 주석 이온 농도 를 0 . 2 ~ 10 M 로 하 며 , 이때 초기 온도 와 반응 최고 온도 와 의 차 가 5 ~ 50 ℃ 가 되 도록 적절히 조절 하 는 것 을 특징 으로 한다 . 상기 표면 반응 단계 의 용액 을 5 ~ 10 시간 숙성 시킨 후 반응 용액 을 중화 시키 는 단계 를 포함 한다 ( S 4 ) . 이때 사용 되 는 중화제 로 는 가성 소다 , 암모니아 , KOH 등 을 사용 하 는 것 이 바람직 하 다 . 이후 중화 용액 을 50 ~ 150 ℃ 바람직 하 게 는 60 ~ 150 ℃ 로 1 ~ 5 시간 환류 시킨다 ( S 5 ) . 이 는 분산제 로 사용 된 카르복시기 를 1 개 이상 2 개 이하 를 포함 하 며 탄소 의 개수 가 8 개 이하 인 화합물 과 의 착 물 형성 된 용액 을 중합 시키 기 위함 이 다 .